(57)【要約】  ＳＳＺ−９６で示される新規な結晶性分子ふるいを開示する。ＳＳＺ−９６を、１−ブチル−１−メチル−オクタヒドロインドリウムカチオンを構造規定剤として使用して、合成する。
2016532618.tif 000002
【特許請求の範囲】
【請求項１】
少なくとも１０の、（１）少なくとも１種の４価元素の少なくとも１種の酸化物対（２）任意選択で、３価元素、５価元素、及びそれらの混合物からなる群から選択される１種以上の酸化物のモル比を有し、且つ、か焼形態で、実質的に下表に示すようなＸ線回折パターンを有する分子ふるい。
【表１】
2016532618.tif 000012
【請求項２】
前記分子ふるいが、少なくとも１０の、（１）酸化ケイ素対（２）酸化ホウ素、酸化アルミニウム、酸化ガリウム、酸化インジウム、及びそれらの混合物から選択される酸化物のモル比を有する、請求項１に記載の分子ふるい。
【請求項３】
前記分子ふるいが、合成したままで且つ無水状態にて、モル比換算で、以下のような組成を有する、請求項１に記載の分子ふるい：
【表２】
2016532618.tif 000013
表中、
（１）Ｔは、周期表の４〜１４族からの４価元素、及びそれらの混合物からなる群から選択され；
（２）Ｘは、周期表の３〜１３族からの３価元素及び５価元素、並びにそれらの混合物からなる群から選択され；
（３）ｎは、Ｘの原子価状態に等しく；
（４）Ｑは、１−ブチル−１−メチル−オクタヒドロインドリウムカチオンであり；そして
（５）Ｍは、周期表の１族及び２族からの元素からなる群から選択される。
【請求項４】
Ｔが、Ｓｉ、Ｇｅ、及びそれらの混合物からなる群から選択される、請求項３に記載の分子ふるい。
【請求項５】
ＴがＳｉである、請求項４に記載の分子ふるい。
【請求項６】
Ｘが、Ｂ、Ａｌ、Ｇａ、Ｉｎ、Ｆｅ、及びそれらの混合物からなる群から選択される、請求項３に記載の分子ふるい。
【請求項７】
Ｘが、Ｂ、Ａｌ、Ｇａ、Ｉｎ、及びそれらの混合物からなる群から選択される、請求項６に記載の分子ふるい。
【請求項８】
Ｔが、Ｓｉであり、そしてＸがＡｌである、請求項３に記載の分子ふるい。
【請求項９】
結晶化条件下で、（１）少なくとも１種の４価元素の酸化物の少なくとも１種の供給源；（２）任意選択で、３価元素、５価元素、及びそれらの混合物の酸化物からなる群から選択される１種以上の酸化物の１種以上の供給源；（３）周期表の１族及び２族から選択される元素の少なくとも１種の供給源；（４）水酸化物イオン；並びに（５）１−ブチル−１−メチル−オクタヒドロインドリウムカチオンを接触させることを含む分子ふるいの合成法であって、
前記分子ふるいが、そのか焼形態で、実質的に下表に示すようなＸ線回折パターンを有する方法。
【表３】
2016532618.tif 000014
【請求項１０】
前記分子ふるいが、モル比換算で、以下のものを含む反応混合物から調製される、請求項９に記載の方法：
【表４】
2016532618.tif 000015
表中、
（１）Ｔは、周期表の４〜１４族からの４価元素、及びそれらの混合物からなる群から選択され；
（２）Ｘは、周期表の３〜１３族からの３価元素及び５価元素、並びにそれらの混合物からなる群から選択され；
（３）ｎは、Ｘの原子価状態に等しく；
（４）Ｍは、周期表の１族及び２族からの元素からなる群から選択され；そして
（５）Ｑは、１−ブチル−１−メチル−オクタヒドロインドリウムカチオンである。
【請求項１１】
Ｔが、Ｓｉ、Ｇｅ及びそれらの混合物からなる群から選択される、請求項９に記載の方法。
【請求項１２】
Ｘが、Ｂ、Ａｌ、Ｇａ、Ｉｎ、及びそれらの混合物からなる群から選択される、請求項９に記載の方法。
【請求項１３】
Ｔｉが、Ｓｉであり、そしてＸが、Ａｌである、請求項９に記載の方法。
【請求項１４】
前記分子ふるいが、モル比換算で、以下のものを含む反応混合物から調製される、請求項１０に記載の方法。
【表５】
2016532618.tif 000016
【請求項１５】
前記分子ふるいが、合成したままで且つ無水状態にて、モル比換算で、以下のような組成を有する、請求項９に記載の方法：
【表６】
2016532618.tif 000017
表中、
（１）Ｔは、周期表の４〜１４族からの４価元素、及びそれらの混合物からなる群から選択され；
（２）Ｘは、周期表の３〜１３族からの３価元素及び５価元素、並びにそれらの混合物からなる群から選択され；
（３）ｎは、Ｘの原子価状態に等しく；
（４）Ｑは、１−ブチル−１−メチル−オクタヒドロインドリウムカチオンであり；そして
（５）Ｍは、周期表の１族及び２族からの元素からなる群から選択される。
【発明の詳細な説明】
【技術分野】
【０００１】
本開示は、新規な結晶性分子ふるいＳＳＺ−９６、１−ブチル−１−メチル−オクタヒドロインドリウムカチオンを構造規定剤（ｓｔｒｕｃｔｕｒｅ  ｄｉｒｅｃｔｉｎｇ  ａｇｅｎｔ、“ＳＤＡ”）として使用するＳＳＺ−９６の調製法、及びＳＳＺ−９６の使用に関する。
【背景技術】
【０００２】
それらの触媒特性のみならず、それらの独特なふるい特性に起因して、結晶性分子ふるい及びゼオライトは、炭化水素転化、気体乾燥、及び分離等の用途において特に有用である。多くの異なる結晶性分子ふるいが開示されているが、気体分離及び乾燥、炭化水素及び化学物質転化、並びに他の用途に対する望ましい特性を有する新規な分子ふるいについての必要性が、引き続き存在する。新規な分子ふるいは、新規な内部細孔構造を含み、これらのプロセスにおける高められた選択性を与える。
【発明の概要】
【課題を解決するための手段】
【０００３】
本開示は、独特な特性を有する結晶性分子ふるいの一群を目的とし、本明細書では、「分子ふるいＳＳＺ−９６」又は単に「ＳＳＺ−９６」と称する。
【０００４】
一態様では、少なくとも１０の、（１）少なくとも１種の４価元素の少なくとも１種の酸化物対（２）任意選択で、３価元素、５価元素、及びそれらの混合物の酸化物からなる群から選択される１種以上の酸化物のモル比を有し、且つ、か焼形態で、表６のＸ線回折線を有する分子ふるいを提供する。「少なくとも１０のモル比」のフレーズには、酸化物（２）が含まれない、即ち、酸化物（１）対酸化物（２）のモル比が無限大である場合が含まれることに留意すべきである。その場合、分子ふるいは、本質的に全てが１種以上の４価元素の酸化物から構成される。
【０００５】
別の態様では、結晶化条件下で、（１）少なくとも１種の４価元素の酸化物の少なくとも１種の供給源；（２）任意選択で、３価元素、５価元素、及びそれらの混合物の酸化物からなる群から選択される１種以上の酸化物の１種以上の供給源；（３）周期表の１族及び２族から選択される元素の少なくとも１種の供給源；（４）水酸化物イオン；並びに（５）１−ブチル−１−メチル−オクタヒドロインドリウムカチオンを接触させることにより、結晶性分子ふるいを調製する方法を提供する。
【０００６】
さらに別の態様では、（ａ）（１）少なくとも１種の４価元素の酸化物の少なくとも１種の供給源；（２）任意選択で、３価元素、５価元素、及びそれらの混合物の酸化物からなる群から選択される１種以上の酸化物の１種以上の供給源；（３）周期表の１族及び２族から選択される元素の少なくとも１種の供給源；（４）水酸化物イオン；（５）１−ブチル−１−メチル−オクタヒドロインドリウムカチオン；及び（６）水を含有する反応混合物を調製すること、並びに（ｂ）前記反応混合物を、分子ふるいの結晶を形成するのに十分な結晶化条件下に維持することにより、か焼形態で、表６のＸ線回折線を有する結晶性分子ふるいを調製する方法を提供する。
【０００７】
本開示は、更に、合成したままで且つ無水状態にて、モル比換算で以下のような組成を有するＳＳＺ−９６分子ふるいを提供する：
【表１】
2016532618.tif 000003
表中、（１）Ｔは、周期表の４〜１４族からの４価元素、及びそれらの混合物からなる群から選択され；（２）Ｘは、周期表の３〜１３族からの３価元素及び５価元素、並びにそれらの混合物からなる群から選択され；（３）化学量論的変数ｎは、組成変数Ｘの原子価状態に等しく（例えば、Ｘが３価のとき、ｎ＝３であり；Ｘが５価のとき、ｎ＝５である。）；（４）Ｑは、１−ブチル−１−メチル−オクタヒドロインドリウムカチオンであり；そして（５）Ｍは、周期表の１族及び２族からの元素からなる群から選択される。
【図面の簡単な説明】
【０００８】
【図１】図１は、例２で調製された、合成したままの分子ふるいの粉末Ｘ線回折（ＸＲＤ）パターンである。
【０００９】
【図２】図２は、例３で調製された、か焼された分子ふるいの粉末Ｘ線回折（ＸＲＤ）パターンである。
【発明を実施するための形態】
【００１０】
序論
以下の用語を、明細書を通じて使用し、特に断りのない限り、以下の意味を有するものとする。
【００１１】
用語「活性供給源」（“ａｃｔｉｖｅ  ｓｏｕｒｃｅ”）は、反応することができ且つ分子ふるい構造に組込まれ得る形態の少なくとも１種の元素を供給することが可能な試薬又は前駆体材料を意味する。用語「供給源」（“ｓｏｕｒｃｅ”）及び「活性供給源」（“ａｃｔｉｖｅ  ｓｏｕｒｃｅ”）は、本明細書中で互換的に使用される場合がある。
【００１２】
用語「周期表」は、ＩＵＰＡＣ元素周期表の２００７年６月２２日付けの版を指し、周期表の族の番号付け体系は、Ｃｈｅｍ．Ｅｎｇ．Ｎｅｗｓ、６３（５）巻、２６〜２７頁（１９８５年）に記載されている通りである。
【００１３】
ＳＳＺ−９６の調製に際し、１−ブチル−１−メチル−オクタヒドロインドリウムカチオンが構造規定剤（「ＳＤＡ」）として使用されるが、これは結晶化テンプレートとしても知られる。ＳＳＺ−９６を作製するのに有用なＳＤＡは、以下の構造（１）により表される。
【化１】
2016532618.tif 000004
【００１４】
ＳＤＡカチオンは、ＳＳＺ−９６の形成に有害ではない任意のアニオンであり得るアニオンと結びつく。代表的なアニオンには、周期表の１７族からの元素のアニオン（例えば、フッ化物、塩化物、臭化物及びヨウ化物）、水酸化物、酢酸塩、硫酸塩、テトラフルオロホウ酸塩、カルボン酸塩等が含まれる。
【００１５】
反応混合物
一般に、ＳＳＺ−９６は、（ａ）（１）少なくとも１種の４価元素の酸化物の少なくとも１種の供給源；（２）任意選択で、３価元素、５価元素、及びそれらの混合物の酸化物からなる群から選択される１種以上の酸化物の１種以上の供給源；（３）周期表の１族及び２族から選択される元素の少なくとも１種の供給源；（４）水酸化物イオン；（５）１−ブチル−１−メチル−オクタヒドロインドリウムカチオン；及び（６）水を含有する反応混合物を調製すること；並びに（ｂ）前記反応混合物を、分子ふるいの結晶を形成するのに十分な結晶化条件下に維持することによって調製される。
【００１６】
分子ふるいが形成される反応混合物の組成は、モル比換算で以下の表１に記載され、ここで、組成変数Ｔ、Ｘ、Ｍ、及びＱ並びに化学量論的変数ｎについては、本明細書中に上記した通りである。
【表２】
2016532618.tif 000005
【００１７】
サブの一実施態様では、ＳＳＺ−９６が形成される反応混合物の組成は、モル比換算で以下の表２に記載され、ここで、組成変数Ｍ及びＱについては、本明細書中に上記した通りである。
【表３】
2016532618.tif 000006
【００１８】
上記のように、本明細書中に記載された各実施態様について、Ｔは、周期表の４〜１４族からの４価元素からなる群から選択される。サブの一実施態様では、Ｔは、ケイ素（Ｓｉ）、ゲルマニウム（Ｇｅ）、チタン（Ｔｉ）、及びそれらの混合物からなる群から選択される。サブの別の実施態様では、Ｔは、Ｓｉ、Ｇｅ、及びそれらの混合物からなる群から選択される。サブの一実施態様では、ＴはＳｉである。組成変数Ｔのために選択される元素の供給源には、Ｔのために選択される元素（単数種又は複数種）の酸化物、水酸化物、酢酸塩、シュウ酸塩、アンモニウム塩及び硫酸塩が含まれる。サブの一実施態様では、組成変数Ｔのために選択される元素（単数種又は複数種）の各供給源（単数種又は複数種）は酸化物である。ＴがＳｉである場合、Ｓｉに有用な供給源には、ヒュームドシリカ、沈降ケイ酸塩、シリカヒドロゲル、ケイ酸、コロイドシリカ、オルトケイ酸テトラアルキル（例えば、オルトケイ酸テトラエチル）、及びシリカ水酸化物（ｓｉｌｉｃａ  ｈｙｄｒｏｘｉｄｅｓ）が含まれる。Ｇｅのための本明細書における有用な供給源には、酸化ゲルマニウム及びゲルマニウムエトキシドが含まれる。
【００１９】
本明細書に記載された各実施態様について、Ｘは、周期表の３〜１３族からの元素からなる群から選択される。サブの一実施態様では、Ｘは、ホウ素（Ｂ）、アルミニウム（Ａｌ）、ガリウム（Ｇａ）、インジウム（Ｉｎ）、鉄（Ｆｅ）、及びそれらの混合物からなる群から選択される。サブの別の実施態様では、Ｘは、Ｂ、Ａｌ、Ｇａ、Ｉｎ、及びそれらの混合物からなる群から選択される。サブの一実施態様では、ＸはＡｌである。任意選択の組成変数Ｘのために選択される元素の供給源には、Ｘのために選択される元素（単数種又は複数種）の酸化物、水酸化物、酢酸塩、シュウ酸塩、アンモニウム塩及び硫酸塩が含まれる。ＸがＡｌである場合、Ａｌに有用な供給源には、アルミン酸塩、アルミナ、並びにＡｌＣｌ３、Ａｌ２（ＳＯ４）３、Ａｌ（ＯＨ）３、カオリンクレイ、及び他のゼオライト等のアルミニウム化合物が含まれる。酸化アルミニウムの供給源の例としては、ＬＺ−２１０ゼオライト（Ｙゼオライトの一種）がある。ホウ素、ガリウム、及び鉄は、それらのアルミニウム及びケイ素の対応物に相当する形態で添加することができる。
【００２０】
上記のように、本明細書に記載された各実施態様について、反応混合物は、周期表の１族及び２族から選択される元素の少なくとも１種の供給源を使用して形成され得る（本明細書中でＭと称する。）。サブの一実施態様では、反応混合物は、周期表の１族からの元素の供給源を使用して形成される。サブの別の実施態様では、反応混合物は、ナトリウム（Ｎａ）の供給源を使用して形成される。結晶化プロセスに有害ではない任意のＭ含有化合物が適している。このような１族及び２族の元素のための供給源には、それらの酸化物、水酸化物、硝酸塩、硫酸塩、ハロゲン化物、シュウ酸塩、クエン酸塩及び酢酸塩が含まれる。
【００２１】
本明細書に記載された各実施態様について、分子ふるい反応混合物は、複数の供給源によって供給されることができる。また、２種以上の反応成分が、１つの供給源によって提供され得る。
【００２２】
反応混合物は、バッチ式又は連続的のいずれかで調製され得る。本明細書に記載された分子ふるいの結晶サイズ、形態及び結晶化時間は、反応混合物の性質及び結晶化条件に応じて変えることができる。
【００２３】
結晶化及び合成後の処理
実際には、分子ふるいは、（ａ）本明細書に上記したような反応混合物を調製し；そして（ｂ）前記反応混合物を、分子ふるいの結晶を形成するのに十分な結晶化条件下に維持することにより調製される。
【００２４】
反応混合物は、分子ふるいの結晶が形成されるまで高められた温度に維持される。水熱結晶化は、通常加圧下で、そして通常、反応混合物が自原性の圧力を受けるようにオートクレーブ中で、１２５℃と２００℃の間の温度で行われる。
【００２５】
反応混合物を、結晶化段階の間、穏やかに攪拌する又はかき混ぜることができる。本明細書に記載の分子ふるいには、非晶質材料のような不純物、分子ふるいとは一致しない骨格トポロジーを有する単位セル、及び／又は他の不純物（例えば、有機炭化水素）が含有される場合があることは、当業者に理解されるであろう。
【００２６】
水熱結晶化段階の間に、分子ふるい結晶は、反応混合物から自然に核形成することができる。種材料として分子ふるいの結晶を使用すると、完全な結晶化が起こるのに必要な時間を減少させる点で有利であり得る。加えて、播種（ｓｅｅｄｉｎｇ）により、望ましくない相よりも、分子ふるいの核形成及び／又は形成を促進することによって、得られる生成物の純度を高めることができる。種（ｓｅｅｄｓ）として使用する場合、種結晶は、反応混合物中で使用される組成変数Ｔについて供給源の重量の１％と１０％の間の量で添加される。
【００２７】
分子ふるい結晶が形成された後、ろ過等の標準的な機械的分離技術により、反応混合物からその固体生成物が分離される。結晶は、水洗され、そしてその後、乾燥されて、合成したままの分子ふるい結晶が得られる。乾燥段階は、大気圧又は減圧下で行うことができる。
【００２８】
分子ふるいは、合成したまま使用され得るが、典型的には熱的に処理（か焼）される。用語「合成したまま」（“ａｓ−ｓｙｎｔｈｅｓｉｚｅｄ”）は、結晶化後でＳＤＡカチオン除去前の形態の分子ふるいを指す。ＳＤＡは、熱処理（例えば、か焼）により除去され得るが、好ましくは酸化性雰囲気（例えば、空気、０ｋＰａより高い酸素分圧を有するガス）中で、分子ふるいからＳＤＡを除去するのに十分な、当業者により容易に決定できる温度にて行われる。また、ＳＤＡは、米国特許第６，９６０，３２７号に記載されるような光分解法（例えば、分子ふるいから有機化合物を選択的に除去するのに十分な条件下で可視光よりも短い波長を有する光又は電磁放射線にＳＤＡ含有分子ふるい生成物を曝すこと）によっても除去され得る。
【００２９】
続いて、分子ふるいは、約２００℃から約８００℃の温度範囲のスチーム、空気又は不活性ガス中で、１から４８時間又はそれより長い時間範囲の期間、か焼され得る。通常は、イオン交換によって骨格外カチオン（例えば、Ｎａ＋）を除去し、そしてそれを水素、アンモニウム、又は任意の所望の金属イオンと置換えることが望ましい。
【００３０】
形成された分子ふるいが中間的な分子ふるいである場合、目的の分子ふるいは、ヘテロ原子格子置換技術等の合成後の技術を使用して得ることができる。また、目的の分子ふるい（例えば、ケイ酸塩ＳＳＺ−９６）は、酸浸出等の既知の技術により、格子からヘテロ原子を除去することによっても得ることができる。
【００３１】
本明細書に開示された方法により作製された分子ふるいは、多種多様な物理的形状に形成され得る。概して、分子ふるいは、粉末、顆粒、又は２メッシュ（タイラー）スクリーンを通過し且つ４００メッシュ（タイラー）スクリーン上に保持されるのに十分な粒子サイズを有する押出成形物等の成形品の形態であってよい。有機バインダーを用いて押出し等により、触媒を成形する場合、分子ふるいは、乾燥前に押出すことができ、又は乾燥後（若しくは部分的に乾燥後）に押出すことができる。
【００３２】
分子ふるいは、有機転化プロセスに用いられる温度及び他の条件に耐性のある他の材料と複合化することができる。このようなマトリックス材料には、活性及び不活性材料並びに合成又は天然に生じるゼオライト、並びに粘土、シリカ及び金属酸化物等の無機材料が含まれる。このような材料及びそれらを使用することができる方法の例は、米国特許第４，９１０，００６号、及び米国特許第５，３１６，７５３号に開示されている。
【００３３】
ＳＳＺ−９６は、水素化分解、脱ろう、オレフィン異性化、芳香族化合物のアルキル化等の様々な炭化水素転化反応の触媒に有用である。ＳＳＺ−９６はまた、分離のための吸着剤としても有用である。
【００３４】
分子ふるいの特徴付け
本明細書に開示された方法により作製された分子ふるいは、合成したままで且つ無水状態にて、表３に（モル比換算で）記載されたような組成を有し、表中、組成変数Ｔ、Ｘ、Ｑ及びＭ、並びに化学量論的変数ｎは、本明細書に上記した通りである。
【表４】
2016532618.tif 000007
【００３５】
サブの一実施態様では、本明細書に開示された方法により作製された分子ふるいは、合成したままで且つ無水状態にて、表４に（モル比換算で）記載されたような組成を有し、表中、組成変数Ｑ及びＭは、本明細書に上記した通りである。
【表５】
2016532618.tif 000008
【００３６】
本明細書に開示された方法により合成された分子ふるいは、それらのＸＲＤパターンによって特徴付けられる。表５の粉末ＸＲＤ線は、本明細書に開示された方法に従って作製された合成したままのＳＳＺ−９６を表す。回折パターンにおける小さな変動は、格子定数が変化するために特定のサンプルの骨格種のモル比が変化することから生じ得る。加えて、十分に小さい結晶は、ピークの形や強度に影響し、かなり広がったピークになるであろう。また、回折パターンにおける小さな変動は、調製の際に使用される有機化合物の変化にも起因し得る。か焼（ｃａｌｃｉｎａｔｉｏｎ）は、Ｘ線回折パターンにおける小さなシフトをも引き起こし得る。これらの小さな変動にもかかわらず、基本的な結晶格子構造は変わらず維持される。
【表６】
2016532618.tif 000009
【００３７】
表６のＸ線回折パターン線は、本明細書に記載された方法に従って作製された、か焼済みのＳＳＺ−９６を表している。
【表７】
2016532618.tif 000010
【００３８】
本明細書に提示された粉末Ｘ線回折パターンを、標準的な技術によって収集した。放射線はＣｕＫα線であった。ピーク高さと位置を、θがブラッグ角のとき２θの関数として、ピークの相対強度から読取り（バックグラウンドについて調整し）、そしてｄ、つまり記録された線に対応する面間隔を算出することができる。
【実施例】
【００３９】
以下の例示としての諸例は、非限定的であることを意図する。
【００４０】
例１
１−ブチル−１−メチル−オクタヒドロインドリウムカチオンの合成
１−メチル−オクタヒドロインドールの合成：
６００ミリリットルのオートクレーブ中の絶対エタノール中の１００ｇの１−メチルインドールの溶液に、５ｇのＰｔＯ２及び１０ミリリットルのＨ２ＳＯ４を添加した。この混合物を封止し、そして水素を用いて１５００ｐｓｉｇに加圧した。反応混合物を、約４００ｒｐｍで攪拌しながら、１００℃にて一晩加熱した。反応混合物を、再び１５００ｐｓｉｇに加圧し、そして１００℃にて更に数時間加熱した。反応混合物を冷却し、そしてろ過して、触媒を除去した。ろ液をロータリーエバポレーターで濃縮して、エタノールを除去した。残留物を、水酸化ナトリウム溶液を用いて中和し、そして室温で約３０分間攪拌した。その溶液を、分液漏斗に移し、そしてジエチルエーテルで抽出した。エーテル層を、無水ＭｇＳＯ４で乾燥し、ろ過し、そして低下された圧力にてロータリーエバポレーターで濃縮して、９３．０ｇの生成物である１−メチル−オクタヒドロインドールを黄色油として得た。生成物をＮＭＲにより確認した。
【００４１】
１−ブチル−１−メチル−オクタヒドロインドリウムヒドロキシドの合成：
２０ｇ（０．１４ｍｍｏｌ）の１−メチル−オクタヒドロインドールを３００ミリリットルのメタノール中の５３ｇ（０．２９ｍｍｏｌ）の１−ヨードブタンと混合した。反応混合物を７２時間加熱還流した。その後、０．５モル当量の１−ヨードブタンを更に添加し、そして、その反応混合物を、更に１２時間加熱した。反応混合物を冷却し、そして溶媒をロータリーエバポレーターで除去して、オフホワイト（ｏｆｆ−ｗｈｉｔｅ）の粉末を得、それを更に精製することなく使用した。四級化により３９．４ｇ（収率８６％）の１−ブチル−１−メチル−オクタヒドロインドリウムヨージドを得た。得られた１−ブチル−１−メチル−オクタヒドロインドリウムヨージド（１８．１５ｇ）を、５６ｇの脱イオン水に溶解した。この溶液に、７０ｇのＢＩＯ−ＲＡＤ  ＡＧ（登録商標）１−Ｘ８イオン交換樹脂を添加し、そして、そのスラリーを室温にて一晩穏やかに攪拌した。この溶液をろ過し、そして、少量のアリコートについて希ＨＣｌを用いて滴定することにより、ろ液の水酸化物含量を分析した。このイオン交換により、１−ブチル−１−メチル−オクタヒドロインドリウムヒドロキシドを８７％の収率で得た。
【００４２】
以下のスキーム１はＳＤＡの合成を表す。
【化２】
2016532618.tif 000011
【００４３】
例２
ＳＳＺ−９６の合成
２３ミリリットルのテフロン（登録商標）ライナーに、４．９ｇの１−ブチル−１−メチル−オクタヒドロインドリウムヒドロキシド溶液（３ｍｍｏｌのカチオン及び３ｍｍｏｌの水酸化物）、０．７５ｇの１ＮのＮａＯＨ溶液、０．７５ｇのＣＡＢ−Ｏ−ＳＩＬ（登録商標）Ｍ−５フュームドシリカ（Ｃａｂｏｔ社）、０．２５ｇのＬＺ−２１０ゼオライト及び２ｇの脱イオン水を入れた。得られたゲル混合物を、均一な溶液が得られるまで十分に攪拌した。得られたゲル混合物を含有するテフロンライナーを封じ、そしてステンレススチールＰａｒｒオートクレーブに入れた。そのオートクレーブを、１７０℃のオーブン中の４３ｒｐｍで回転するスピットに付けた。ゲル混合物を６時間加熱し、その後、反応が完了し、沈降した粉末と透明な溶液を得た。反応混合物をろ過し、そして脱イオン水で十分に洗浄した。固体を空気中で一晩乾燥し、そしてその後、オーブン中で１２０℃にて２時間、乾燥した。得られた固体（０．９ｇ）を粉末ＸＲＤにより分析した。得られた生成物の粉末ＸＲＤパターンを図１に示すが、この図示は当該材料が独特であったことを意味する。
【００４４】
例３
ＳＳＺ−９６のか焼
例２における合成したままの生成物を、室温から１２０℃まで１℃／分の昇温速度でマッフル炉内にて空気中でか焼し、そして１２０℃で２時間保持した。その後、温度を１℃／分の昇温速度で５４０℃まで上昇させ、そして５４０℃で５時間保持した。その後、温度を同じ昇温速度（１℃／分）で５９５℃に上げ、５９５℃で５時間保持した。か焼された分子ふるいの粉末ＸＲＤパターンを図２に示すが、この図示は当該材料が有機ＳＤＡを除去するためにか焼された後も安定なままであることを意味する。
【００４５】
その後、か焼ＳＳＺ−９６の微細孔容積及び外表面積を、ＢＥＴ法を使用して窒素物理吸着により測定した。測定した微細孔容積は０．１３ｃｍ３／ｇであり、外表面積は５９．７ｍ２／ｇであり、そしてＢＥＴ表面積は３３０．７ｍ２／ｇであった。
【００４６】
本明細書及び添付の特許請求の範囲の目的について、特に断りがない限り、明細書及び特許請求の範囲で使用される量、百分率又は比率、及び他の数値を表す全ての数は、全ての場合に「約」の用語により修飾されているものとして理解されるべきである。従って、特に断りがない限り、以下の明細書及び添付の特許請求の範囲に記載される数値パラメータは、得ようとする所望の特性に応じて変化し得る近似値である。本明細書及び添付の特許請求の範囲で使用されるような単数形「ａ」、「ａｎ」及び「ｔｈｅ」には、明白且つ明確に１つの対象に限定されない限り、複数の対象が含まれることが留意される。本明細書で使用されるような用語「含む（ｉｎｃｌｕｄｅ）」及びその文法的変形は、リスト内の項目の列記によって、リスト内の項目に置換又は追加可能な他の類似項目が排除されないように、非限定的であることを意図している。本明細書で使用されるような用語「を含んでいる（ｃｏｍｐｒｉｓｉｎｇ）」は、その用語に続いて記載される要素又は工程を含むことを意味するが、そのような要素又は工程は網羅的ではなく、ある実施態様に、他の要素又は工程を含ませることができる。
【００４７】
特に明記しない限り、個々の成分又は成分の混合物を選択することができる要素、材料又は他の成分の属の列挙により、リストした成分及びそれらの混合物の全ての可能な下位の属の組合せを含むことを意図する。
【００４８】
特許性を有する範囲は、特許請求の範囲によって定義され、当業者が思いつく他の例を含むことができる。このような他の例が特許請求の範囲の文字通りの文言と異ならない構成要素を有する場合、又はそれらが特許請求の範囲の文字通りの文言と僅かな相違を有する等価な構成要素を含む場合、そのような他の例は、特許請求の範囲の範囲内であることが意図される。本明細書と矛盾しない程度に、本明細書で言及する全ての引用文献は、参照により本明細書に援用される。
【図１】
2016532618.tif 000018
【図２】
2016532618.tif 000019
【国際調査報告】
2016532618.tif 000020
2016532618.tif 000021